СПОСОБ ПОЛУЧЕНИЯ СЛОЯ КОЖИ НА ОСНОВЕ ПЛАСТИЧНОГО, ЭЛАСТИЧНОГО, ТЕРМОРЕАКТИВНОГО ФАЗОРАЗДЕЛЕННОГО ПОЛИУРЕТАНОВОГО МАТЕРИАЛА

3
3
1. Способ получения слоя кожи на основе пластичного, эластичного, термореактивного фазоразделенного полиуретанового материала, средняя плотность которого выше 400 кг/м, в частности, выше 600 кг/м, в котором полиуретановый материал слоя кожи получают в результате реакции в реакционной смеси, состоящей из соединений, включающих:
А) одно или более изоцианатных соединений (изоцианатов), имеющих по меньшей мере две NCO-группы, не связанные непосредственно с ароматической группой:
Б) реагирующие с изоцианатами (изоцианат-реактивные) соединения, включающие:
б1) одно или более соединений, содержащих активный атом водорода, имеющих:
функциональные группы, включающие гидроксильные, амино и/или тиольные группы;
номинальную функциональность (количество функциональных групп) от 2 до 8, предпочтительно, от 2 до 4; и
эквивалентную массу (эквивалентный вес) от 200 до 4000, предпочтительно, от 800 до 2000;
б2) один или более пластификаторов, снижающих модуль упругости при изгибе полиуретанового материала, имеющих молекулярную массу от 76 до 5000 и содержащих только одну изоцианат-реактивную группу, которая реагирует с изоцианатной группой указанных изоцианатных соединений;
б3) на 100 весовых частей указанных изоцианат-реактивных соединений Б от 1 до 30 весовых частей одного или более удлинителей цепи и/или сшивающих агентов, имеющих в качестве функциональных групп только гидроксильные группы, по меньшей мере 50% из которых являются первичными гидроксильными группами, эквивалентную массу менее 200 и функциональность от 2 до 6; и
2
б4) один или более аминов, которые образуют "сокаталитическую" систему с каталитическим компонентом В, имеют функциональность от 2 до 6 и эквивалентную массу ниже 200 или равную 200 и которые содержат по меньшей мере одну алифатическую или алициклическую NH- или NH-группу, причем амины (б4) содержат один или более сшивающих аминов с функциональностью, равной по меньшей мере 3; и
В) один или более катализаторов.
при этом
указанные амины (б4) содержат один или более аминов-удлинителей цепи с функциональностью 2 и молекулярной массой менее 300 и соответствуют формуле (I):
где:
1
1
R обозначает Н или циклическую или ациклическую углеводородную цепь, которая является замещенной или незамещенной и которая содержит или не содержит один или более гетероатомов, предпочтительно, R обозначает Н или C1-C6 алкильную группу; и
2
R обозначает циклическую или ациклическую углеводородную цепь, которая является замещенной или незамещенной, содержит или не содержит один или более гетероатомов и содержит цепь (остов), связывающую аминогруппу с гидроксильной группой и содержащую по меньшей мере два углеродных атома, при этом отношение между количеством указанных аминов-удлинителей цепи и количеством указанных сшивающих аминов таково, что полиуретановый материал имеет температуру размягчения ниже 65°С и, предпочтительно, ниже 60°С.
2. Способ по п.1, характеризующийся тем, что указанные изоцианат-реактивные соединения Б содержат, на 100 вес.ч., по меньшей мере 0,5, предпочтительно, по меньшей мере 1 и, более предпочтительно, по меньшей мере 1,5 вес.ч. указанных аминов-удлинителей цепи, изоцианат-реактивные соединения Б содержат, предпочтительно, на 100 вес.ч., менее 20, более предпочтительно, менее 10 вес.ч. указанных аминов-удлинителей цепи.
3. Способ по п.1 или 2, характеризующийся тем, что указанные изоцианат-реактивные соединения Б содержат, на 100 вес.ч., по меньшей мере 1, предпочтительно, по меньшей мере 2 и, более предпочтительно, по меньшей мере 3 вес.ч. указанных сшивающих аминов, изоцианат-реактивные соединения Б содержат, предпочтительно, на 100 вес.ч., менее 10, более предпочтительно, менее 8 и, наиболее предпочтительно, менее 6 вес.ч. указанных сшивающих аминов агентов, причем указанные сшивающие амины, предпочтительно, представляют собой диэтаноламин (DEOA).
4. Способ по п.1, характеризующийся тем, что указанные амины (б4) имеют среднечисленную функциональность больше 2,0, более предпочтительно, больше 2,1, но меньше 3,0, предпочтительно, меньше 2,9.
5. Способ по п.1, характеризующийся тем, что указанные удлинители цепи и/или сшивающие агенты (б3) имеют среднечисленную функциональность, равную 2 или больше 2,0, и меньше 2,5, предпочтительно, меньше 2,3 и, более предпочтительно, меньше 2,1.
6. Способ по п.1, характеризующийся тем, что указанные соединения, содержащие активный атом водорода, имеют среднечисленную номинальную функциональность больше 2,2, предпочтительно, больше 2,5, но меньше 6, предпочтительно, меньше 4.
n
7. Способ по п.1, характеризующийся тем, что указанные амины-удлинители цепи включают α,ω-аминогидрокси(алкиленоксид), где n означает число от 2 до 7, в частности, дигликольамин и/или тригликольамин, и/или аминоспирт, в частности, 2-аминоэтанол, 3-амино-2-пропанол, 3-амино-1-пропанол, 2-амино-1-пропанол, 4-амино-1-бутанол, 5-амино-1-пентанол, 6-амино-1-гексанол, 7-амино-1-гептанол, 2-амино-2-метил-1-пропанол, 2-амино-1-бутанол и/или N-метилэтаноламин.
8. Способ по п.1, характеризующийся тем, что по меньшей мере один из указанных пластификаторов содержит простую полиэфирную цепь, включающую этиленоксидные, пропиленоксидные или тетраметиленоксидные звенья, или смесь двух или более таких звеньев в последовательности сополимера, блок-полимера или статистического полимера, причем пластификатор, предпочтительно, содержит моноалкиловый эфир полиэтиленгликоля, полипропиленгликоля или политетраметиленового эфира гликоля.
9. Способ по любому из пп.1 или 8, характеризующийся тем, что молекулярная масса указанных пластификаторов составляет от 150 до 2000, и предпочтительно, от 200 до 1500.
10. Способ по п.1, характеризующийся тем, что указанные изоцианат-реактивные соединения Б содержат, на 100 вес.ч., по меньшей мере 1, предпочтительно, по меньшей мере 2 и, более предпочтительно, по меньшей мере 3 вес.ч. указанных пластификаторов, указанные изоцианат-реактивные соединения Б содержат, на 100 вес.ч., менее 20, более предпочтительно, менее 15 вес.ч. указанных пластификаторов,
1
11. Способ по п.1, характеризующийся тем, что по меньшей мере один из указанных аминов-удлинителей цепи соответствует формуле (I), в которой R означает Н.
c
12. Способ по п.1, характеризующийся тем, что функциональность указанных изоцианатных соединений и указанных изоцианат-реактивных соединений и относительные количества этих соединений выбраны таким образом, чтобы средняя молекулярная масса отрезков цепи между сшивками (M) полученного материала на основе полиуретана была меньше 4000, предпочтительно, меньше 3000, и более предпочтительно, меньше 2000, но больше 700 и, предпочтительно, больше 900.
13. Способ по п.1, характеризующийся тем, что соединения, содержащие активный атом водорода, включают по меньшей мере одно соединение, получаемое из возобновляемого источника, предпочтительно, из натурального масла.
3
3
14. Слой кожи, полученный способом по любому из пп.1-13, который приготовлен из пластичного, эластичного, термореактивного фазоразделенного материала на основе полиуретана, средняя плотность которого выше 400 кг/м, в частности, выше 600 кг/м, а температура размягчения ниже 65°С и, предпочтительно, ниже 60°С.
15. Применение слоя кожи по п.14 для получения непровисающей (свободностоящей) детали отделки, включающей слой кожи, соединенный с жестким слоем подложки, характеризующееся тем, что в процессе соединения и/или до и/или после соединения слоя кожи с жесткой подложкой его нагревают до температуры выше температуры размягчения минус 30°С, предпочтительно, выше температуры размягчения минус 20°С, и более предпочтительно, выше температуры размягчения минус 10°С, так что складки, которые могли образоваться в слое кожи, по меньшей мере частично, удаляются.
16. Применение по п.15, характеризующееся тем, что слой кожи, нагретый до указанной температуры, помещают на поверхность дополнительной формы или на поверхность обратного (нижнего) слоя подложки и оказывают давление на указанную поверхность дополнительной формы или на поверхность указанного нижнего (обратного) слоя подложки.